(57)【要約】【課題】 ＴＶ放送、衛星放送、携帯電話それぞれの周波数帯域の電波に対して反射率を低減させるとともに、充分な日射遮蔽性能と可視光線透過性を有する被膜付きガラスを得ること。【解決手段】  透明基板表面に、金属窒化物とＡｇとを混合した混合分散層、その上層に金属窒化物とＡｇとを混合したＡｇ混合層の少なくともＡｇを含むＡｇ含有層を順次成膜したのち、成膜されたこれらの膜を１５０℃以上で該透明基板の軟化温度以下で加熱することにより、膜の表層に粒状のＡｇよりなるＡｇ粒状層を形成すること。  【選択図】    図１
2007161584.tif 000002
【特許請求の範囲】
【請求項１】
透明基板表面に、金属窒化物とＡｇとを混合した混合分散層、その上層に、金属窒化物とＡｇとを混合したＡｇ混合層よりなる少なくともＡｇを含むＡｇ含有層を順次成膜したのち、成膜されたこれらの膜を加熱することにより、該Ａｇ混合層の表層に、粒状のＡｇよりなるＡｇ粒状層を形成することを特徴とする電波透過性波長選択膜の製法。
【請求項２】
前記Ａｇ混合層におけるＡｇの含有量は、前記混合分散層におけるＡｇの含有量よりも少なくすることを特徴とする請求項１記載の電波透過性波長選択膜の製法。
【請求項３】
透明基板表面に、誘電体層を成膜したのち、前記混合分散層を成膜することを特徴とする請求項１乃至２のいずれかに記載の電波透過性波長選択膜の製法。
【請求項４】
前記Ａｇ粒状層を形成したのち、さらにその上層に誘電体層を成膜することを特徴とする請求項１乃至４のいずれかに記載の電波透過性波長選択膜の製法。
【請求項５】
前記加熱における透明基板の温度は、１５０℃以上で該透明基板の軟化温度以下であることを特徴とする請求項１乃至５のいずれかに記載の電波透過性波長選択膜の製法。
【請求項６】
Ａｇ粒状層におけるＡｇ粒子は、平均粒径が１００ｎｍ〜０．５ｍｍであることを特徴とする請求項１乃至６のいずれかに記載の電波透過性波長選択膜の製法。
【請求項７】
電波透過性波長選択膜の共振波長（光線反射率が最大となる波長）は、波長が６００ｎｍ〜１５００ｎｍの範囲にあることを特徴とする請求項１乃至７いずれかに記載の電波透過性波長選択膜の製法。
【請求項８】
電波透過性波長選択膜の式（１）で定義する近赤外域の遮蔽係数（Ｅｓ）は、０.３以上であることを特徴とする請求項１乃至８のいづれかに記載の電波透過性の波長選択膜の製法。
【数１】
2007161584.tif 000006
ここで、λ  ： 透明基板（膜面側）に入射する電磁波の波長
Ｒdp： 波長λにおける透明基板（膜面側）の反射率
Ｉsr： 波長λにおけるエアーマス１.０における太陽の放射強度
【発明の詳細な説明】
【技術分野】
【０００１】
本発明は、透明基板、特に建造物、自動車などの窓ガラス、に到来する電波および可視光線を効率よく透過させることができるとともに、太陽の熱線を反射して充分な断熱性を発揮する電波透過性波長選択膜の製法に関する。
【背景技術】
【０００２】
近年、日射を遮蔽することを目的として、導電性薄膜を被覆したり、または導電性薄膜を含むフィルムを貼り付けた窓ガラスが普及し始めた。このような窓ガラスを高層ビルに施工するとＴＶ周波数帯域の電波を反射して、ＴＶ画面にゴーストを発生させる原因となるとともに室内アンテナで衛星放送を受信し難くなる。また、住宅用窓ガラス或いは自動車用窓ガラスとして用いた場合には、携帯電話が通じ難くなる恐れがあったり、ガラスアンテナの利得が悪化したりする原因となり得る。
【０００３】
このような事情から現状では、ガラス基板に電気抵抗の比較的高い透明な熱線反射膜を被覆して、可視光線の一部を透過させるとともに電波の反射を低減させて電波障害を防止することが行なわれている。
【０００４】
また、導電性膜付きガラスの場合には、ガラス基板に被覆させた導電性膜を、入射電波の電界方向に平行な導電性膜の長さを電波の波長の１／２０倍以下になるように分割し、電波障害を防止することが特許文献１に示されている。
【０００５】
しかしながら、前記の電気抵抗の比較的高い透明な熱線反射膜を被覆する方法は、電波の反射を低減して電波障害を防止することは出来るが、熱線遮蔽性能が十分ではなく、生活の快適性において問題があった。
【０００６】
また、特許文献１に示された導電性膜を分割する方法は、分割する長さが太陽光の大部分を占める可視光、近赤外光の波長より非常に大きいので、これらの光は全て反射してしまい、電波障害を防止し充分な日射遮蔽性能を有する電波透過性波長選択スクリーンガラスは得られるが、可視光の透過性が確保できないという問題がある。
【０００７】
さらに、開口部のサイズが２ｍ×３ｍのように大きな窓では、例えば、衛星放送波を透過させるためには、衛星放送の波長約２５ｍｍの１／２０、少なくとも導電膜を１.２５ｍｍ平方に、好ましくは０.５ｍｍ平方に切断しなければならない。大面積の導電性膜をこのような小さいセグメントに、例えば、イットリウム−アルミニウム−ガーネットレーザで切断するには、長時間を要し現実的でない等の問題があった。
【特許文献１】特許第２６２０４５６号公報
【発明の開示】
【発明の効果】
【０００８】
本発明は、簡単な製法により反射率を低減することなく、共振波長を近赤外線遮蔽係数がの大きい８００ｎｍ〜１５００ｎｍの範囲にシフトすることが可能な、可視光線透過率の高い優れた断熱性を有する電波透過性波長選択膜が得られ、得られた電波透過性波長選択膜は、ＴＶ放送、衛星放送、携帯電話それぞれの周波数帯域の電波に対して反射率を低減させるとともに、充分な日射遮蔽性能と可視光線透過性を有するので、ＴＶ画面にゴーストを発生させたり、携帯電話が通じなくなったり、或いはガラスアンテナの利得が悪くなったり等の電波障害がなく、且つ日射を充分に遮蔽される等快適な生活環境を提供することが可能である等の著効を有するので、特に自動車用窓ガラス、建築用窓ガラスとして好適である。
【発明が解決しようとする課題】
【０００９】
そこで、本発明者等は、特開２０００−２８１３８８号公報に記載するように、ガラス基板表面、またはガラス基板上に被覆したＡｌＮ（窒化アルミニウム）層の表面に、連続したＡｇを成膜することにより粒状のＡｇに変化生成させた電波透過性波長選択ガラスについて出願した。その後、さらに研究を進めた結果、上記いずれの方法でも光線反射率が最大となる波長（以下、共振波長と略す）を近赤外線遮蔽係数が高くなる８００ｎｍ〜１５００ｎｍの範囲にシフトさせると反射率（全波長域）が低くなるという不具合があった。
【課題を解決するための手段】
【００１０】
本発明者等は、このような事情に鑑みて鋭意研究した結果、透明基板表面に、金属窒化物とＡｇとを混合した混合分散層、その上層に少なくともＡｇを含むＡｇ含有層を順次成膜したのち、加熱することにより粒状のＡｇよりなるＡｇ粒状層が形成され、その方法により得られた電波透過性波長選択膜は、反射率を低減することなく、共振波長を近赤外線遮蔽係数の大きい８００ｎｍ〜１５００ｎｍの範囲にシフトすることが可能となり、可視光線透過率の高い優れた断熱性を有する電波透過性波長選択膜が得られることを見出した。
【００１１】
すなわち、本発明の電波透過性波長選択膜の製法は、透明基板表面に、金属窒化物とＡｇとを混合した混合分散層、その上層に、金属窒化物とＡｇとを混合したＡｇ混合層よりなる少なくともＡｇを含むＡｇ含有層を順次成膜したのち、成膜されたこれらの膜を加熱することにより、該Ａｇ混合層の表層に、粒状のＡｇよりなるＡｇ粒状層を形成することを特徴とする。
【００１２】
また、本発明の電波透過性波長選択膜の製法は、前記Ａｇ混合層におけるＡｇの含有量は、前記混合分散層におけるＡｇの含有量よりも少なくすることを特徴とする。
【００１３】
さらに、本発明の電波透過性波長選択膜の製法は、透明基板表面に、誘電体層を成膜したのち、前記混合分散層を成膜することを特徴とする。
【００１４】
さらに、本発明の電波透過性波長選択膜の製法は、前記Ａｇ粒状層を形成したのち、さらにその上層に誘電体層を成膜することを特徴とする。
【００１５】
さらに、本発明の電波透過性波長選択膜の製法は、前記混合分散層および／またはＡｇ混合層における金属窒化物は、Ａｌ、Ｓｉ、Ｔｉ、Ｔａ、Ｇｅ、Ｉｎ、Ｗ、Ｖ、Ｍｎ、Ｃｒ、Ｎｉ、ステンレス鋼のいずれかの金属の窒化物であることを特徴とする。
【００１６】
また、本発明の電波透過性波長選択膜の製法は、加熱における透明基板の温度は、１５０℃以上で該透明基板の軟化温度以下であることを特徴とする。
【００１７】
さらに、本発明の製法により得られた電波透過性波長選択膜は、Ａｇ粒状層におけるＡｇ粒子は、平均粒径が１００ｎｍ〜０．５ｍｍであることを特徴とする。
【００１８】
また、本発明の製法により得られた電波透過性波長選択膜は、電波透過性波長選択膜の共振波長（光線反射率が最大となる波長）は、波長が６００ｎｍ〜１５００ｎｍの範囲にあることを特徴とする。
【００１９】
さらに、本発明の製法により得られた電波透過性波長選択膜は、電波透過性波長選択膜の式（１）で定義する近赤外域の遮蔽係数（Ｅｓ）は、０.３以上であることを特徴とする。
【００２０】
【数１】
2007161584.tif 000003
【００２１】
ここで、λ  ： 透明基板（膜面側）に入射する電磁波の波長
Ｒdp： 波長λにおける透明基板（膜面側）の反射率
Ｉsr： 波長λにおけるエアーマス１.０における太陽の放射強度
【発明を実施するための最良の形態】
【００２２】
本発明の電波透過性波長選択膜の製法は、透明基板表面に、金属窒化物とＡｇとを混合した混合分散層、その上層にＡｇが連続したＡｇ連続層または金属窒化物とＡｇとを混合したＡｇ混合層よりなる少なくともＡｇを含むＡｇ含有層を順次成膜したのち、成膜されたこれらの膜を加熱することにより、膜の表層に粒状のＡｇよりなるＡｇ粒状層を形成することを特徴とする。
【００２３】
Ａｇ粒状層は、前記混合分散層の上層にＡｇ連続層を積層させた場合には、該混合分散層の表層に形成され、混合分散層の上層に前記Ａｇ混合層を積層させた場合には、該Ａｇ混合層の表層に形成される。なお、Ａｇ粒状層の好ましい膜厚は、１０ｎｍ〜５００ｎｍであるが、これらに限定するものではない。
【００２４】
また、前記Ａｇ混合層におけるＡｇ含有量を前記混合分散層におけるＡｇ含有量よりも少なくすると、加熱した場合に生成する粒状のＡｇの粒径を制御し易くなるのでより好ましい。
【００２５】
前記Ａｇ連続層は、後述する種々の成膜法によりＡｇ膜を成膜する場合のように、連続した金属Ａｇの膜を被覆させたものを示し、その膜厚は、５ｎｍ〜１μｍの範囲が好ましい。５ｎｍ未満では、Ａｇが島状に堆積し、連続層を形成しないので好ましくなく、１μｍを越えると透明基板の軟化温度以下では粒状のＡｇを生成しなくなり好ましくない。また、このＡｇ連続層に数％以下の金属、例えば、Ｐｔ、Ｐｄ、Ａｌなどを添加すると、その添加量により、後述のＡｇ粒子素の大きさ、粒子素の生成数などの制御ができ、さらに、成膜工程から粒子素生成処理工程間でのＡｇ連続層の変質が防止できるので好ましい。
【００２６】
前記混合分散層および／またはＡｇ混合層における金属窒化物は、Ａｌ、Ｓｉ、Ｔｉ、Ｔａ、Ｇｅ、Ｉｎ、Ｗ、Ｖ、Ｍｎ、Ｃｒ、Ｎｉ、ステンレス鋼のいずれかの金属の窒化物を用いることが可能である。
【００２７】
また、本発明の電波透過性波長選択膜は、前記混合分散層の下層及び／またはＡｇ粒状層の上層に誘電体層を設けることが好ましい。
【００２８】
混合分散層の下層に誘電体層を設ける場合は、透明基板表面に、誘電体層を成膜したのち、金属窒化物とＡｇとを混合した混合分散層を成膜する。一方、Ａｇ粒状層の上層に誘電体層を設ける場合には、透明基板表面に、金属窒化物とＡｇとを混合した混合分散層、その上層にＡｇが連続したＡｇ連続層または金属窒化物とＡｇとを混合したＡｇ混合層よりなる少なくともＡｇを含むＡｇ含有層を順次成膜したのち加熱し、膜の表層に粒状のＡｇよりなるＡｇ粒状層を形成し、さらにその上層に誘電体層を成膜することができる。
【００２９】
この誘電体層としては、Ａｌ、Ｓｉ、Ｔｉ、Ｔａ、Ｇｅ、Ｉｎ、Ｗ、Ｖ、Ｍｎ、Ｃｒ、Ｎｉ、ステンレス鋼のいずれかの金属の窒化物、Ａｌ、Ｓｉ、Ｚｎ、Ｓｎ、Ｔｉ、Ｔａ、Ｇｅ、Ｉｎ、Ｗ、Ｖ、Ｍｎ、Ｃｒ、Ｎｉ、ステンレス鋼のいずれかの金属の酸化物、或いはこれらを多層に積層したもの等を用いることができる。特に、Ａｌ、Ｓｉの金属の窒化物、Ａｌ、Ｓｉ、Ｚｎ、Ｓｎ、Ｔｉ、Ｔａ、Ｉｎの金属の酸化物は無色透明であるので、可視光透過率の高い電波透過性波長選択膜を必要とする建築用、車輌用窓ガラスに特に適する。
【００３０】
なお、Ａｇ粒状層上に、さらに誘電体層を被覆すると、透明基板上に成膜した誘電体層との相互作用によって可視光透過率が高められるとともに、Ａｇ粒状層の変質防止等の保護膜としての作用をするのでより好ましく、この場合に用いる誘電体層としては、Ａｌ、Ｓｉの窒化物、Ａｌ、Ｓｉ、Ｚｎ、Ｓｎ、Ｔｉ、Ｔａ、Ｉｎの酸化物または、これらを多層に積層したものが望ましい。
【００３１】
金属窒化物とＡｇの混合分散層、Ａｇ連続層、Ａｇ混合層、誘電体層を成膜する方法については、特に限定するものではなく、スパッタリング法、真空蒸着法、ＣＶＤ法、イオンプレーティング等の成膜法を用いて、金属窒化物の膜を常法で形成する際にＡｇをターゲット材として付加するなどの手段により成膜することが可能であるが、特に、ＤＣマグネトロンスパッタリング法は生成する層の均一性、生産性の点より好ましい。
【００３２】
成膜後の加熱の方法としては、抵抗加熱、ガス燃焼加熱、レーザまたは電子線などのビームの照射、または誘導加熱等を適宜用いることが可能である。その内、前記混合分散層、Ａｇ含有層には吸収されるが、基板とは相互作用のないレーザビームを短時間照射して膜の加熱を行うと、基板はほとんど加熱されないので、耐熱性透明プラスチックを基板とする系に対しては特に適している。また、導電性物質のみを選択的に加熱できる誘導加熱も同様である。
【００３３】
なお、加熱条件については、加熱温度は１５０℃以上で透明基板が軟化しない温度以下とすることが好ましい。透明基板の温度が軟化温度を越えると、特に、酸化物ガラスの場合、Ａｇ原子が基板内に拡散し、電磁波の反射による波長選択性が著しく低下する。また、Ａｇ原子のみを選択的に加熱できるレーザまたは電子線などのビームの照射、または誘導加熱の場合の加熱温度の上限は、Ａｇの沸点２２１２℃である。また、加熱時間は、抵抗加熱、ガス燃焼加熱の場合、数秒から数時間、レーザまたは電子線などのビームの照射或いは誘導加熱の場合は、マイクロ秒から数秒とすることが好ましい。なお、加熱後、自然放冷或いは強制
放冷等により冷却する。
【００３４】
また、Ａｇは紫外線領域にプラズマ周波数が存在し、さらに、この周波数の低周波数側に「銀の窓」と呼ばれるＡｇの消衰係数が無限小になる領域があるので、Ａｇ粒子の厚みと誘電体層膜の膜厚を制御すれば、可視光の透過性が確保できる。
【００３５】
前述のように加熱により、成膜された膜の表層に粒状のＡｇ（Ａｇ粒状層）が生成される。生成される粒状のＡｇの形状は、通常は半球状、ドーム状、数珠状（例えば、ドーム状が連なった形状）、扁平状、鱗片状、針状等特にその形状は限定するものではなく、加熱により変化生成した独立した個の形状（これら個の集合体がＡｇ粒状層を形成する）は全て含まれるが、光学的な性能からすると、半球状、ドーム状、扁平状、鱗片状等の形状が好ましい。
【００３６】
また、Ａｇ粒子の粒径は、後述するように１００ｎｍ〜０．５ｍｍの大きさが好ましいがこれらに限定するものではない。さらに、本発明は、Ａｇ連続層の厚み、混合分散層の厚み、加熱条件などを制御することにより、Ａｇ粒子の粒径、粒子数、分布等を制御でき、近赤外線を選択的に反射する膜が得られるという利点を有する。
【００３７】
なお、前記の製法により得られた電波透過性波長選択膜は、前記式（１）で定義した近赤外域の遮蔽係数（Ｅｓ）を０．３以上とすることが好ましく、この特性を有する電波透過性波長選択膜を得るには、選択膜の反射率が６００ｎｍ〜１５００ｎｍの波長範囲で最大となるように混合分散層或いはＡｇ混合層の表層に生成するＡｇ粒状層のＡｇの粒径を制御する必要がある。この目的に適合する粒状のＡｇは、粒径が１００ｎｍ以上、後述する占有面積比が０．２以上であることが好ましい。
【００３８】
また、本発明の電波透過性波長選択膜の製法は、混合分散層の表層またはＡｇ混合層の表層に形成されるＡｇ粒状層における粒状のＡｇの占有面積比は、０．２〜０．８の範囲であることを特徴とするが、粒状のＡｇの占有面積比とは、Ａｇ粒子の外部形態を法線方向から電界放射型走査電子顕微鏡（ＦＥ−ＳＥＭ）で観察した像をＡｇ微粒子とそうでない背景部とに２値化して、Ａｇ粒子の総面積を求め、ＳＥＭ画像全体の面積で除した値を示す。ここでいう２値化は、Ａｇ微粒子を白色、マトリックスを黒色に塗り分けて画像処理を行なう。粒状のＡｇの占有面積比が０．２未満になると、粒状Ａｇ間の平均距離が粒径の２倍以上となり、粒子間の相互干渉が小さくなり、単独で粒子が存在している状態に近づく。
【００３９】
そのため、光線反射率は占有面積比程度となり、反射率がたとえ６００ｎｍ〜１５００ｎｍの波長範囲で最大となっても、目標の近赤外線遮蔽係数が得られない。なお、粒状のＡｇの平均粒径が１００ｎｍ未満であると、いかなる占有面積比に対しても反射率が最大となる波長は６００ｎｍ以下となる。
【００４０】
また、本発明の電波透過性波長選択膜の製法は、Ａｇ粒状層におけるＡｇ粒子は、平均粒径が１００ｎｍ〜０．５ｍｍであることを特徴とするが、得られた粒状のＡｇの粒径及び粒子の数は、生成したＡｇ粒子の外部形態をＦＥ−ＳＥＭ（日立製作所製Ｓ−４５００）で法線方向から観察し、画像処理によって面積１０μｍ2当たりの粒子の数と粒径を求めることができる。
【００４１】
Ａｇの粒径の算出方法については、上記ＳＥＭ像を２値化した画像からＡｇ粒子それぞれの面積を個別にコンピュータで読み取り、読み取った面積に等しい円の直径を算出した。円の直径をＡｇの粒径と見なして、平均粒径を求めた。
【００４２】
したがって、例えば粒状のＡｇがドーム状の場合には、粒径はドームの底面の直径に対応する。
【００４３】
なお、本発明に用いる透明基板としては、ガラス基板、透明セラミック基板、耐熱性透明プラスチック等を用いることができ、目的に応じて適宜選択し得る。
【００４４】
また、粒子の生成過程、加熱温度の影響、粒状のＡｇの粒径制御を調査するために以下のような確認実験を行った。
【００４５】
先ず、混合分散層からの粒子の生成過程を調査するために以下のような実験を行った。
【００４６】
すなわち、混合分散層中のＡｇ体積含有量が０．２５の試料について、日本電子製ＪＡＭＰ−３０型オージェ電子分光法で膜表面から内部方向のＡｇ元素の分布を測定した。
【００４７】
その結果、加熱前の試料におけるＡｇの濃度は、深さ方向にほぼ一定で均質であったが、加熱後の試料ではＡｇの濃度は、混合分散層の表層側が大きく表面で極大となった。また、加熱前の試料の比抵抗は、Ａｇの１００倍以上であった。以上のことから、混合分散層中におけるＡｇは、金属窒化物の三次元骨格で遮られて連続膜ではなくクラスター状に存在し、加熱を行うことにより、このＡｇが金属窒化物の三次元骨格の隙間を拡散して、表層でＡｇ粒子を生成したものと推定される。
【００４８】
したがって、本製法は、前述の特開２０００−２８１３８８号公報に記載した粒状Ａｇ生成法に比べ、少ないエネルギーで同様の構造の電波透過性波長選択膜を作製することができるという利点を有する。
【００４９】
次に、Ａｇ連続層からの粒子素の生成過程を知るために、該Ａｇ連続層に与えたエネルギーと該Ａｇ連続層の形態変化の関係を観察した。
【００５０】
フロートガラス板表面に、膜厚１７ｎｍよりなるＡｇ連続層を成膜し、該膜を２００℃、２５０℃、３００℃、３５０℃、４００℃の各温度で２分間加熱し、ＦＥ−ＳＥＭ（日立製作所製Ｓ−４５００）で膜表面の形態を観察した。
【００５１】
その結果、２００℃の加熱後では、Ａｇ連続層の一部が欠如した網目状であった。２５０℃の加熱熱処理後では、Ａｇの粒子が７〜１０個連なるように網目を切断した状態であった。３００℃の加熱後では、粒子の連なりは３〜５個となり、３５０℃の加熱後では、粒子の連なりは２〜３個となった。４００℃の加熱後では、Ａｇの単独粒子が主体となった。
【００５２】
この観察結果は、Ａｇ連続層に与えるエネルギーの増大に伴って、Ａｇ連続層が網目状、数珠状を経てかなり大きな独立状の粒子素に変化することを示している。すなわち、Ａｇ連続層から生成する粒子素は、窒化物とＡｇを混合した混合分散層の表面に混合分散層中のＡｇが拡散して膜表面で粒子素を生成するのに比べ、少ないエネルギーで共振波長が６００ｎｍ〜１５００ｎｍ、特に、８００ｎｍ〜１５００ｎｍとなる電波透過性波長選択膜が生成することが確認できた。
【００５３】
次に、粒状のＡｇの平均粒径の制御について確認実験を行った。フロートガラス板表面に、窒化物とＡｇを混合した混合分散層を成膜したのち、その上層に膜厚１０ｎｍのＡｌＮ層を積層し加熱しても粒状のＡｇ層は生成しなかった。しかし、このＡｌＮ層にＡｇを少し混合すると、粒子数は極めて少ないが、粒径の大きい粒状のＡｇから成るＡｇ粒子層が生成した。
【００５４】
この実験は、加熱によって生じるＡｇ拡散路の数がＡｇを少し含む混合層では少ないので、粒子素が生成する数が少なくなり、その結果、粒径の大きいＡｇ粒状が生成することを示している。すなわち、粒径の制御が可能であることが確認できた。
【００５５】
以上のように、本発明における表層に生成するＡｇ粒状層の生成機構は、加熱の初期にＡｇ連続層が粒径５０ｎｍ〜２００ｎｍの無数の粒子素に変化し、その後、混合分散層から粒子素に拡散してきたＡｇ原子によって粒子素は成長し、Ａｇ粒状層を形成するものと推定される。
【００５６】
本発明により得られた波長選択膜は、ＴＶ放送、衛星放送、携帯電話それぞれの周波数帯域の電波に対して反射率を低減させて、電波障害を防止するとともに、充分な日射遮蔽性能と可視光線透過性を有する電波透過性波長選択膜であり、前記基板表面に被覆することで、建築用窓ガラス、自動車用窓ガラス用等に用いることができる。
【実施例】
【００５７】
以下、本発明の実施例を述べる。但し、本発明は、これに限定するものではない。
【００５８】
実施例１
本発明の電波透過性波長選択膜付きガラスは次に示す手順で製造した。
【００５９】
［１］先ず、洗浄した厚さ３ｍｍのフロートガラス板をＤＣマグネトロンスパッタリング装置内に入れ、槽内の真空度が２〜４×１０-4Ｐａに達するまで排気した。なお、ターゲット−ガラス基板間の距離は９０ｍｍに固定した。
【００６０】
［２］次に、純Ａｌターゲット（直径１５２ｍｍ、厚み５ｍｍ）のエロージョン域にＡｇチップ（１０ｍｍ×１０ｍｍ×１ｍｍの直方体）４個を等間隔に載置した。このターゲットにＤＣ２００Ｗを印加して放電させ、反応性スパッタ法により膜厚１００ｎｍのＡｌＮ−Ａｇ混合分散層を作製した。なお、異常放電を防止するために、周波数１０ｋＨｚの矩形パルス波をカソードに印加した。スパッタリング中、Ｎ2／Ａｒ混合ガスのガス流量比を２０／７に、圧力を１Ｐａに制御した。
【００６１】
［３］次いで、純Ａｇターゲット（直径１５２ｍｍ、厚み５ｍｍ）にＤＣ３０Ｗを印加して放電させ、前記ＡｌＮ−Ａｇ混合分散層の上層に膜厚８ｎｍのＡｇ連続層を積層した。なお、スパッタリング中、Ｎ2ガスのみを流し、圧力を１Ｐａに制御した。
【００６２】
［４］次いで、被覆した試料を雰囲気温度５００℃の恒温炉で５分間加熱したのち、炉外に取り出し放冷することにより、Ａｌ窒化物とＡｇの混合分散層と、その表面に生成された粒状のＡｇからなるＡｇ粒状層とを有する電波透過性波長選択膜付きガラスを作製した。
【００６３】
このようにして得られた電波透過性波長選択膜付きガラスの反射率、透過率を日立製作所製Ｕ−４０００型自記分光光度計を用いて波長３００〜２５００ｎｍの範囲で測定した。また、この測定値を式（１）に代入して近赤外域の遮蔽係数を算出した。その結果を表１に示す。
【００６４】
結果、共振波長が８５０ｎｍで近赤外線遮蔽係数が０．４２と大きい、可視光線透過率が２０％の良好な波長選択膜が得られた。
【００６５】
【表１】
2007161584.tif 000004
【００６６】
実施例２
実施例１と同様にして膜厚１００ｎｍのＡｌＮ−Ａｇよりなる混合分散層を作製し、この混合分散層上に膜厚１７ｎｍのＡｇ連続層を積層した。次に、積層した試料を実施例１と同一の条件で加熱してＡｌ窒化物とＡｇの混合分散層と、その表層に生成された粒状のＡｇからなるＡｇ粒状層を有する電波透過性波長選択膜付きガラスを作製した。
【００６７】
電波透過性波長選択膜付きガラスの特性結果を表１に示す。結果、共振波長が１３００ｎｍで近赤外線遮蔽係数が０．４３と大きい、可視光線透過率が３３％の良好な波長選択膜が得られた。
【００６８】
実施例３
実施例１と同様にして膜厚１００ｎｍのＡｌＮ−Ａｇよりなる混合分散層を作製し、この混合分散層上に膜厚３５ｎｍのＡｇ連続層を積層した。次に、積層した試料を実施例１と同一の条件で加熱して金属窒化物とＡｇの混合分散層と、その表層に生成された粒状のＡｇからなるＡｇ粒状層を有する電波透過性波長選択膜付きガラスを作製した。
【００６９】
電波透過性波長選択膜付きガラスの特性結果を表１に示す。結果、共振波長が１５００ｎｍで近赤外線遮蔽係数が０．４１と大きい、可視光線透過率が３８％の良好な波長選択膜が得られた。
【００７０】
Ａｇ粒子の外部形態を法線方向から電界放射型走査電子顕微鏡（ＦＥ−ＳＥＭ）で観察した像を図１に、また断面方向から観察した像を図２に示す。これらの図から、比較的小さな粒子は、半球に近い形状に成長している。大きな粒子は、小さな粒子の集まりから形成されており、粒子の厚さは集合した粒子の内で最も大きい粒子の厚さで決まることが明らかである。
【００７１】
比較例１
実施例１の〔３〕と同様な方法で、フロートガラス板上に膜厚４０ｎｍのＡｇ連続層を積層した。実施例１と同一の条件で連続層を加熱してフロートガラス板の表面に生成された粒状のＡｇからなるＡｇ粒状層を有する電波透過性波長選択膜付きガラスを作製した。
【００７２】
電波透過性波長選択膜付きガラスの特性結果を表１に示す。結果、共振波長は１３５０ｎｍと８００ｎｍ〜１５００ｎｍの範囲にシフトしたが、反射率が減少し、近赤外線遮蔽係数が０．１５と小さくなり性能はよくなかった。
【００７３】
以上のように、共振波長（光線反射率が最大となる波長）を近赤外線遮蔽係数が高くなる８００ｎｍ〜１５００ｎｍの範囲にシフトさせるには、混合分散層の膜厚を厚くする方法があるが、可視光透過率の高い電波透過性波長選択膜付きガラスが得られない。実施例１〜３に示したように、混合分散層上に、Ａｇ連続層からなる層を積層した系では、可視光透過率の減少がなく、共振波長をシフトできた。また、表１は、少なくとも波長６００ｎｍ〜１５００ｎｍの範囲であれば、Ａｇ連続層からなる層の膜厚調整により、共振波長を制御できることを示している。
【００７４】
実施例４
実施例１と同様にして膜厚５０ｎｍのＡｌＮ−Ａｇよりなる混合分散層を作製し、該混合分散層上に膜厚１２ｎｍのＡｌＮ−ＡｇよりなるＡｇ混合層（今後、制御層と呼ぶ）を積層した。なお、この制御層を成膜する場合、純Ａｌターゲットのエロージョン域に載置したＡｇチップの形状はスパッタされる有効面積が混合分散層を成膜するときに載置したチップの１／４の５ｍｍ×５ｍｍ×１ｍｍの直方体で、載置数は実施例１と同様４個である。実施例１と同一の条件で加熱をしてＡｇ混合層の表層に粒状のＡｇからなるＡｇ粒状層を有する電波透過性波長選択膜付きガラスを作製した。
【００７５】
電波透過性波長選択膜付きガラスの特性結果を表２に示す。結果、微粒子の生成数は比較例１の０．６倍、平均粒径は１．３倍、最大反射率
は１．２倍の波長選択膜が得られた。
【００７６】
なお、粒子の数と平均粒径については、生成したＡｇ粒子の外部形態をＦＥ−ＳＥＭ（日立製作所製Ｓ−４５００）で法線方向から観察し、画像処理によって面積１０μｍ2当たりの粒子の数と平均粒径を求めた。
【００７７】
【表２】
2007161584.tif 000005
【００７８】
比較例２
実施例１と同様にして膜厚５０ｎｍのＡｌＮ−Ａｇよりなる混合分散層を作製した。実施例１と同一の条件で混合分散層を加熱して金属窒化物とＡｇの混合分散層と、その表層に生成された粒状のＡｇからなるＡｇ粒状層を有する電波透過性波長選択膜付きガラスを作製した。
【００７９】
電波透過性波長選択膜付きガラスの特性結果を表２に示す。結果、近赤外線反射率が０．１９と低く、好ましいものではなかった。
【００８０】
以上の実施例４，比較例２に示すように、Ａｇ含有量がＡｌＮ−Ａｇよりなる混合分散層より少ないＡｌＮ−ＡｇよりなるＡｇ混合層、すなわち、制御層を積層することにより、表２の実施例４に示したように生成する粒子の数が減少し、その結果、平均粒径は増大した。また、粒径分布が小さくなていることがＦＥ−ＳＥＭの観察から明らかとなった。その結果、反射率の最大値は、表２に示したように増大した。
【００８１】
混合分散層に比べてＡｇの拡散路の少ない制御層を混合分散層と空気の界面に挿入することにより、制御層が粒子の混合層表面への拡散を抑制できることを表２は示している。
【図面の簡単な説明】
【００８２】
【図１】実施例３で得られたＡｇ粒子の法線方向から見た外部形態を示す図面代用ＳＥＭ写真である。
【図２】実施例３で得られたＡｇ粒子の法線から８５度傾斜した方向から見た外部形態を示す図面代用ＳＥＭ写真である。
【図１】
2007161584.tif 000007
【図２】
2007161584.tif 000008